(57)【要約】【課題】塗装面において表面汚染および糊残りを抑止する保護フィルム用粘着剤組成物およびその調製方法。【解決手段】塗装面の保護フィルム用接着剤組成物であって、100重量部の所定のブロックコポリマーに対して1から20重量部の所定の極性粘着性樹脂化合物を含み、極性粘着性樹脂化合物のHoyの定数を用いてSmall法により算出した溶解度パラメータが、8.2以上9.2以下である。【選択図】なし【特許請求の範囲】
【請求項１】
塗装面の保護フィルム用接着剤組成物であって、
100重量部の構造式S-EB-Sまたは(S-EB)nXを有するブロックコポリマーと、
1から20重量部の極性粘着性樹脂化合物と
を含み、かつ可塑化油を実質的に含まず、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である
ことを特徴とする、接着剤組成物。
【請求項２】
前記極性粘着性樹脂化合物が、1から15重量部含まれる、請求項1に記載の接着剤組成物。
【請求項３】
前記極性粘着性樹脂化合物が、1から10重量部含まれる、請求項2に記載の接着剤組成物。
【請求項４】
前記極性粘着性樹脂化合物の溶解度パラメータが、8.5以上9.1以下である、請求項1から3のいずれか一項に記載の接着剤組成物。
【請求項５】
前記極性粘着性樹脂化合物の溶解度パラメータが、8.8以上9.1以下である、請求項4に記載の接着剤組成物。
【請求項６】
前記極性粘着性樹脂化合物が、1から5重量部含まれる、請求項1から5のいずれか一項に記載の接着剤組成物。
【請求項７】
前記極性粘着性樹脂化合物の軟化点が130℃以上である、請求項1から6のいずれか一項に記載の接着剤組成物。
【請求項８】
前記極性粘着性樹脂が環式化合物である、請求項1から7のいずれか一項に記載の接着剤組成物。
【請求項９】
前記極性粘着性樹脂化合物が芳香族部分を含む、請求項8に記載の接着剤組成物。
【請求項１０】
前記極性粘着性樹脂化合物がテルペノイドまたはその誘導体である、請求項8または9に記載の接着剤組成物。
【請求項１１】
前記極性粘着性樹脂化合物が、テルペン樹脂、テルペンフェノール樹脂、テルペンフェノール樹脂水素化物、水素添加テルペン樹脂、および芳香族変性テルペン樹脂からなる群から選択される、請求項10に記載の接着剤組成物。
【請求項１２】
前記極性粘着性樹脂化合物がテルペンフェノール樹脂である、請求項11に記載の接着剤組成物。
【請求項１３】
前記極性粘着性樹脂化合物が脂環族化合物である、請求項1から8のいずれか一項に記載の接着剤組成物。
【請求項１４】
前記極性粘着性樹脂化合物が脂環族部分飽和炭化水素化合物である、請求項13に記載の接着剤組成物。
【請求項１５】
前記ブロックコポリマーの末端ポリ(スチレン)ブロック含量が、13から21重量パーセントの範囲である、請求項1から14のいずれか一項に記載の接着剤組成物。
【請求項１６】
前記ブロックコポリマーの見掛け分子量が、ASTM  3536に基づいて測定したスチレン換算のピーク分子量として100,000g/mol以上である、請求項1から15のいずれか一項に記載の接着剤組成物。
【請求項１７】
前記ブロックコポリマーの末端ポリ(スチレン)ブロックの分子量が、ASTM  3536に基づいて測定したスチレン換算のピーク分子量として5,000g/mol以上である、請求項1から16のいずれか一項に記載の接着剤組成物。
【請求項１８】
前記ブロックコポリマーの末端ポリ(スチレン)ブロックの分子量が、ASTM  3536に基づいて測定したスチレン換算のピーク分子量として5,000〜12,000g/molの範囲である、請求項17に記載の接着剤組成物。
【請求項１９】
前記ブロックコポリマーのカップリング率が95パーセント以上である、請求項1から18のいずれか一項に記載の接着剤組成物。
【請求項２０】
さらに最大5重量部の抗酸化剤を含む、請求項1から19のいずれか一項に記載の接着剤組成物。
【請求項２１】
塗装面の上に配するために構成された保護フィルムであって、
基材と、
請求項1から20のいずれか一項に記載の接着剤組成物と
を含む、保護フィルム。
【請求項２２】
塗装面の上に配するために構成された保護フィルムであって、
基層と、
接着剤組成物を含んだ接着層と
を含み、
前記接着剤組成物が、
100重量部の構造式S-EB-Sまたは(S-EB)nXを有するブロックコポリマーと、
1から20重量部の極性粘着性樹脂化合物と
を含み、かつ可塑化油を実質的に含まず、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である
ことを特徴とする、保護フィルム。
【請求項２３】
共押出しによって作成されることを特徴とする、請求項21または22に記載の保護フィルム。
【請求項２４】
溶剤塗工によって作成されることを特徴とする、請求項21または22に記載の保護フィルム。
【請求項２５】
請求項21から24のいずれか一項に記載の保護フィルムによって保護された塗装面を有する、物品。
【請求項２６】
自動車であることを特徴とする、請求項25に記載の物品。
【請求項２７】
塗装面の保護フィルム用接着剤組成物を、ペレットの形態で製造するための方法であって、
100重量部の構造式S-EB-Sまたは(S-EB)nXを有するブロックコポリマーと1から20重量部の極性粘着性樹脂化合物とをドライブレンドして、可塑化油を実質的に使用することなくドライブレンド物を得るステップと、
押出機中で前記ドライブレンド物を押出して、押出物を得るステップと、
水中ペレタイザーにより前記押出物をペレット化して、湿潤ペレットを得るステップと、
前記湿潤ペレットを乾燥して、前記接着剤組成物を含むペレットを得るステップと
を含み、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である
ことを特徴とする、方法。
【請求項２８】
総組成物の0.1から10重量パーセントの量のダスティング剤により湿潤またはドライペレットを処理するステップ
をさらに含む、請求項26に記載の方法。
【請求項２９】
塗装面の表面汚染を防止するための、請求項1から21のいずれか一項に記載の接着剤組成物の使用であって、
塗装面を有する製品を用意するステップと、
基層を有するシートを用意するステップと、
請求項1から20のいずれか一項に記載の接着剤組成物を、前記基層に適用することで、前記基層上に接着層を形成するステップと、
前記シートを前記塗装面に貼付するステップと
を含む、使用。
【請求項３０】
表面汚染が70℃の温度条件下で少なくとも7日間防止される、請求項29に記載の使用。
【発明の詳細な説明】
【技術分野】
【０００１】
本願発明は、粘着剤組成物およびその調製方法に関し、特に、塗装面において表面汚染を抑えることができる保護フィルム用粘着剤組成物およびその調製方法に関する。
【背景技術】
【０００２】
金属や樹脂などの材料（板材など）は、その用途に応じてその表面を塗装することも多い。塗装された材料または板材のその塗装された表面（以下、「塗装面」または「塗膜」と言う）には、何らかの保護を施して、積載時や輸送時に傷がつかないようにしたり、光や熱や湿気などによる塗装面の変質・褪色を防ぐことが通常行われている。
【０００３】
塗装面の保護は、例えば保護フィルムを貼付することで行うことができる。そうした保護フィルムについては従来から数多知られている。
【０００４】
特許文献1は、芳香族アルケニル化合物単位が連続し芳香族アルケニル化合物単位を主体とする重合体ブロックと、共役ジエン単位と芳香族アルケニル化合物単位がランダムに含まれる芳香族アルケニル−共役ジエン共重合体ブロックとからなる共重合体を含んだ粘着剤層を有する表面保護フィルムを開示している。
【０００５】
特許文献2は、芳香族アルケニル化合物単位を主体とする重合体ブロックと、共役ジエン単位と芳香族アルケニル化合物単位がランダムに含まれる芳香族アルケニル−共役ジエン共重合体ブロックとからなる共重合体を含んだ粘着剤層を有する表面保護フィルムを開示している。
【先行技術文献】
【特許文献】
【０００６】
【特許文献１】特開2012-001630号公報
【特許文献２】特開2011-202146号公報
【発明の概要】
【発明が解決しようとする課題】
【０００７】
しかしながら、上述したような従来技術にかかる保護フィルムでは、必ずしも充分に塗装面を保護できない場合があることが知られている。
【０００８】
塗装された材料そのものや、塗装された材料を組み込んだ機械（例えば車輌）は、屋外や倉庫内にて保管されることも多々あるものである。また、そもそも塗装された材料が、屋外環境での使用を前提とする倉庫自体や建物、船舶、航空機などに用いられることも通常であって、そこでの塗装材料もまた養生・保護が必要になることもある。
【０００９】
一般に屋外や倉庫内の環境は、特に夏季・冬季には塗装面と保護フィルムにとって苛酷なものとなることが多い。高温多湿などの苛酷な環境に曝された塗装面と保護フィルムは、しばしば品質管理上の重大な問題を引き起こすことが知られている。例えば、そうした環境下では保護フィルム中の粘着剤層が変質（例えば、粘着剤層の粘着力が亢進）してしまうことがある。このような変質は、保護フィルムそのものだけではなく、保護されるべき塗装面の品質にも影響しうる。
【００１０】
従来から、粘着剤層の粘着力の亢進によって、「糊残り」と呼ばれる現象が起きることが知られている。これは保護シート・フィルムを接着面から引き剥がす際にその粘着剤の一部が接着面に残ってしまう現象である。当該技術分野においては、従来技術に係る保護シートやフィルムでは、苛酷環境下においてこうした糊残りが発生してしまう問題があることが知られている。
【００１１】
上記特許文献では、保護シート・フィルムを剥がした際の糊残りの低減を解決すべき課題として挙げているが、こうした従来技術にかかるシートやフィルムでは苛酷な環境下で必ず糊残りを防止できるとは言いがたい。
【００１２】
加えて本発明者らは、従来技術にかかる保護フィルムが、特定の条件下で塗装面上にさらなる問題を引き起こしてしまうことを発見していた。その問題は「表面汚染（surface  pollution）」と称されるものであり、上記「糊残り」とは異なるものであって、塗装面に物理的な変形と化学的な変形とが同時期にあるいは連携して生じることで引き起こされる現象であると考えられている。物理的な変形は、塗装面とフィルムの粘着層の熱膨張の度合いが異なるがために起きると考えられる。また、化学的な変形は、塗装面と粘着層とのあいだの化学的相互作用に基づく分子移動に因るものと考えられている。
【００１３】
こうした表面汚染により、塗装面（例えば、苛酷な環境下に置かれることがある高価な車輌の塗装面）が変形してしまうと、その外観が損なわれ、ひいてはその塗装面を有する物品の商品価値に悪影響を与えることが問題視されてきている。
【００１４】
図1A〜1Eは、上記「表面汚染」のメカニズムを概略的に説明する図である。これらの図は、下地板100の上に塗装面102が配されている場合に、基層110と粘着層112とを具えた保護フィルムを貼付した場合を示したものである。なおここでは図としてのわかりやすさのため、厚さ方向に誇張して描いていることに留意されたい。
【００１５】
図1Aでは、系に物理的な変形が生じる原因を模式的に描いている。外部環境から系が熱的影響を受けると、或る方向について熱膨張120が生じる。この熱膨張120の度合いは、互いに接触している塗装面102と粘着層112とで異なるために、点124に降伏応力がかかることにより変形した保護フィルムには撚れまたは皺122が生じ、粘着剤層112が（少なくとも部分的に）塗装面102から浮いてしまう。そのほかにも、下地板100または塗装面102自体に湾曲や凹凸があるような場合には、それが原因で保護フィルムが変形して撚れまたは皺が生じてしまうこともある。
【００１６】
図1Bは、図1Aで物理的な変形が生じた塗装面について、保護フィルムを（部分的に）剥がした後の状態を描いたものである。変形点124の近傍の塗装面102には、変形により凸部130と凹部132が生じてしまっている。この凹凸の深さは例えば0.1〜0.5μm程度であるが、この程度の量の変形であっても商品価値を損うため、当該技術分野においてはきわめて重大な問題である。
【００１７】
図1Cでは、化学的相互作用に因る化学的な変形が生じる原因を模式的に描いている。なお簡単のため、図1C〜1Eでは先に述べた物理的変形については省略している。詳しくは後述するが、化学的相互作用140によって、塗装面102のうちの保護フィルムの粘着層112が接触していた部分において隆起・陥没が発生しうることになる。
【００１８】
図1Dおよび図1Eは、図1Cで化学的な変形が生じた塗装面について、保護フィルムを（部分的に）剥がした後の状態の異なった態様二種をそれぞれ描いたものである。なお簡単のため、図1Dおよび図1Eでは保護フィルムが剥がれた側の接着面だった部分の変形についてのみ描写している。図1Dでは、化学的相互作用によって、粘着層112が接触していた塗装面102の一部に陥没部150が生じている。補助線152は、粘着層112が接触していた範囲を模式的に示したものである。図1Eでは、（図1Dとは異なった条件下における）別の化学的相互作用によって、粘着層112が接触していた塗装面102の一部に隆起部154が生じている。陥没部150および隆起部154は、塗装面102の他の部分に較べて例えば0.1〜0.5μm程度凹凸し、品質上重大な問題をもたらしうる。
【００１９】
以上に述べてきたこのような塗装面における糊残りや表面汚染といった重大な問題を、過度の生産・運用コストを要することなく、解決することができる新規な保護フィルム用接着剤組成物、およびそれを用いた保護フィルム、ならびにそれらの製造方法が当該技術分野において待望されている。
【課題を解決するための手段】
【００２０】
本発明者らは、上記課題を解決すべく、研究を経て以下に述べる本願発明に想到したものである。
【００２１】
或る実施形態では、塗装面の保護フィルム用接着剤組成物であって、
100重量部の構造式S-EB-Sまたは(S-EB)nXを有するブロックコポリマーと、
1から20重量部の極性粘着性樹脂化合物と
を含み、かつ可塑化油を実質的に含まず、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である接着剤組成物が提供されうる。
【００２２】
別の実施形態では、塗装面の上に配するために構成された保護フィルムであって、
基層と、
接着剤組成物を含んだ接着層と
を含み、
前記接着剤組成物が、
100重量部の構造式S-EB-Sまたは(S-EB)nXを有するブロックコポリマーと、
1から20重量部の極性粘着性樹脂化合物と
を含み、かつ可塑化油を実質的に含まず、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である保護フィルムが提供されうる。この保護フィルムは、或る態様において、共押出しまたは溶剤塗工によって作成されてもよい。
【００２３】
或る実施形態では、塗装面の保護フィルム用接着剤組成物を、ペレットの形態で製造するための方法であって、
100重量部の構造式S-EB-Sまたは(S-EB)nXを有するブロックコポリマーと1から20重量部の極性粘着性樹脂化合物とをドライブレンドして、可塑化油を実質的に使用することなくドライブレンド物を得るステップと、
押出機中で前記ドライブレンド物を押出して、押出物を得るステップと、
水中ペレタイザーにより前記押出物をペレット化して、湿潤ペレットを得るステップと、
前記湿潤ペレットを乾燥して、前記接着剤組成物を含むペレットを得るステップと
を含み、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である方法が提供されうる。
【００２４】
或る実施形態では、塗装面の表面汚染を防止するための上記接着剤組成物の使用であって、
塗装面を有する製品を用意するステップと、
基層を有するシートを用意するステップと、
上記接着剤組成物を、前記基層に適用することで、前記基層上に接着層を形成するステップと、
前記シートを前記塗装面に貼付するステップと
を含む使用が提供されうる。或る態様においては、この使用により表面汚染が70℃の温度条件下で少なくとも7日間防止されてもよい。
【発明の効果】
【００２５】
本願発明の実施形態に係る保護フィルム用接着剤組成物またはそれを用いた保護フィルムより、塗装面における糊残りや表面汚染といった重大な問題を、過度の生産・運用コストを要することなく、解決することができる。
【図面の簡単な説明】
【００２６】
【図１Ａ】塗装面の表面汚染における物理的な変形が生じる原因を模式的に描いた図である。
【図１Ｂ】図1Aで物理的な変形が生じた塗装面について、保護フィルムを剥がした後の状態を描いた図である。
【図１Ｃ】表面汚染における化学的な変形が生じる原因を模式的に描いた図である。
【図１Ｄ】図1Cで化学的な変形が生じた塗装面について、保護フィルムを剥がした後の状態を描いた図である。
【図１Ｅ】図1Cで別の化学的な変形が生じた塗装面について、保護フィルムを剥がした後の状態を描いた図である。
【発明を実施するための形態】
【００２７】
以下、本発明の実施形態を詳細に説明するが、これは本発明を何ら限定するものではない。
【００２８】
［定義］
本願明細書において「材料」（material）とは、工業上一般に用いられる一以上の物質からなり、かつ表面を有する任意の形状のバルクのことを指す。材料はその形状に応じて、板材、板、または角材などと呼ばれることもある。
【００２９】
「塗装面」（painting  surfaceもしくはpainting）または「塗膜」（coating）という語は、材料の表面を塗装したときのその表面のことを便宜的に指すものである。材料の塗装は、当該技術分野において塗装に用いられる任意の物質（塗料）を使って行うことができる。塗装に用いられる物質としては例えば、車輌用の塗装剤が含まれ、例えばアクリルメラミン、アルキドメラミン、ポリエステル、フタル酸樹脂、エポキシ樹脂、ビニル樹脂、シンナー、ラッカー、またはウレタンなどが含まれるがこれらに限定はされない。塗装剤にはその用途に応じて任意の添加剤を加えることもでき、例えば各種顔料（着色顔料、体質顔料、防錆顔料、機能性顔料など、すなわち例えばフタロシアニングリーン、チタン、紺青、酸化鉄、亜酸化鉛、硫化亜鉛など）、界面活性剤、ゲル化剤、殺菌剤、UV吸収剤などを含むことも可能であるし、これらに限定もされない。
【００３０】
「下地」または「下地板」（substrate）とは、塗装面または塗膜の下の材料のことを指す。下地としての材料には、当該技術分野で周知の任意の物質を含めることができ、例えば、金属またはそれらの合金（例えば、鉄、鋼、ステンレス鋼（SUS）、銅、銀、錫、ニッケル、クロム、アルミニウム、モリブデンなど）、樹脂（アクリラート、ポリカーボネート、エポキシ、ポリ塩化ビニル、ポリエチレンテレフタレート（PET）、ポリプロピレン、シリコーン、ポリ弗化樹脂など）、硝子、セラミック、あるいはカーボンファイバーなどが含まれうるが、これらに限定はされない。なお下地の表面は平面状であってもよいし曲面状であってもよく、それに応じて塗装面の形状も平面または曲面となってよい。「下地」を有する物品には、任意の物品が含まれ、例えば、車輌、光学部品、機械、装置、コンピュータ、板材、船舶、航空機、建築物、塀、またはそれらの部品が含まれうるが、これらに限定はされない。
【００３１】
「保護フィルム」とは、材料の任意の表面を保護するために貼り付けるフィルムのことを指す。保護フィルムは、当該技術分野において知られる任意の手法、例えば共押出法や溶剤塗工法によって作成することができる。なお、「フィルム」という用語は、一般的な「薄い膜」とは限定解釈されるべきものではなく、当該技術分野においては任意の厚さのものが含まれうることに留意されたい。
【００３２】
本願明細書において「表面汚染」（surface  pollution）」とは、保護フィルムを貼付した塗装面の物理的または化学的な変形、またはそれらの変形による塗装面の外観の変化のことを言う。
【００３３】
本願明細書において「糊残り」（adhesive  residue）とは、保護フィルムを塗装面から剥したときに粘着層の少なくとも一部がその塗装面上に残る現象を言う。なお本願明細書においては、「糊残り」は「表面汚染」とは明確に区別される概念であることに留意されたい。例えば糊残りは、粘着剤自体の凝集力や、初期粘着強度と環境曝露処理後の粘着強度との比率を指標として評価することができる。
【００３４】
分子が「極性」を有するとは、その分子内に電気的な偏りがあることを言う。より具体的には、その分子について「溶解度パラメーター」または「SP値」で表される特性に応じて決定される。
【００３５】
本願明細書において「溶解度パラメータ」または「SP値（δ）」とは、Hildebrandの正則溶液の理論に基づき定められる、多成分系での各成分の活量を定めるパラメータである。溶解度パラメータには種々の計算法があるが、本願明細書では特に他に断りがないかぎりは、Hoyの定数を用いてSmall法により算出したものを言う。すなわち、溶解度パラメーターδ[(cal/ml)1/2]は以下の式1で算出される。
δ  =  d*(ΣG)/M          [1]
ここでdは密度[g/ml]であり、GはHoyの各官能基の分子引力定数[(cal・ml)1/2/mol]であり、Mは分子量[g/mol]である。この計算法についてより詳細には、以下の参考文献を参照されたい：K.  L.  Hoy,  New  values  of  the  solubility  parameters  from  vapor  pressure  data,  J.  Paint  Techn.,  Vol.42,  No.541,  p.76  (1970);  K.  L.  Hoy,  The  Hoy  tables  of  solubilty  parameters,  Union  Carbide  Corp.,  1985;  K.  L.  Hoy,  Solubility  Parameters  as  a  design  parameter  for  water  borne  polymers  and  coatings.  Preprints  14th  Int.  Conf.  Athene,  1988.;  K.  L.  Hoy,  J.  Coated  Fabrics,  19,  p.53  (1989).（この参照により本願に含まれる）
【００３６】
「粘着性樹脂化合物」とは、粘着付与剤（tackifier）である樹脂化合物のことを指す。より具体的には、粘着層を形成するため（粘着層に粘着性を与えるため）に当該技術分野において用いることができると考えられる樹脂化合物を言う。粘着性樹脂化合物には例えば、テルペノイドもしくはその誘導体、または脂肪族化合物（例えば、脂環族化合物）が含まれるが、これらに限定はされない。テルペノイドもしくはその誘導体には例えば、テルペン樹脂、テルペンフェノール樹脂、テルペンフェノール樹脂水素化物、水素添加テルペン樹脂、または芳香族変性テルペン樹脂が含まれるが、これらに限定はされない。
【００３７】
「環式化合物」とは、分子中に一以上の環構造を有する化合物を指す。環式化合物には例えば、脂肪族または芳香族の環を有する化合物を含めることができる。
【００３８】
「脂環族化合物」とは、脂肪族構造を有する環式化合物を指す。脂環族化合物は例えば、脂環族飽和炭化水素化合物、脂環族部分飽和炭化水素化合物、または脂環族非飽和炭化水素化合物が含まれうるが、これらに限定はされない。
【００３９】
ブロックコポリマーに関して本願明細書で使用されている場合、「分子量」という用語は、特に他に断わりが無ければ、ポリマーまたはコポリマーのブロックのg/mol単位での真の分子量を指す。本願明細書および特許請求の範囲において言及されている（見掛けの）分子量は、ASTM3536に従い行われるようなポリスチレン較正基準を用いて、ゲル浸透クロマトグラフィー（GPC）で測定することができる。GPCは周知の手法である。この手法においては、ポリマーは、分子サイズに従い分離され、最も大きい分子が最初に溶出される。クロマトグラフは、市販のポリスチレン分子量基準を用いて較正される。GPCを用いて測定され、このように較正されたポリマーの分子量が、スチレン換算（当量）の分子量である。スチレン当量分子量は、ポリマーのスチレン含有量およびジエンブロックのビニル含有量がわかれば、真の分子量に変換し得る。使用する検出器は、紫外線検出器と屈折率検出器の組合せが好ましい。本明細書中で表現されている分子量は、GPCトレースのピークで測定し、真の分子量に変換するが、これが一般に「最大分子量（ピーク分子量）」と呼ばれているものである。見掛けの分子量について言及しているときは、ブロックコポリマー組成物を考慮してその後の換算をしていない以外は、上記と同様の手法で測定したものであると理解されたい。
【００４０】
「ビニル含量」（vinyl  content）という用語は、（ブタジエンの場合）1,2-付加反応を介して、または（イソプレンの場合）3,4-付加反応を介して、重合された共役ジエンのコポリマー中のパーセンテージのことを言う。厳密には、純粋な「ビニル基」は1,3-ブタジエンの1,2-付加重合でのみ形成されるものではあるけれども、イソプレンの3,4-付加反応（または他のジエンにおけるこれに類似する付加反応）についても、ブロックコポリマー上で最終的に得られる特性は同様なものであることから、このように定義するものである。この反応の結果、ポリマー骨格にぶら下がる一置換のオレフィン基、すなわちビニル基が生じる。ポリマー中のビニル含量は周知の手法で求めることができ、例えばプロトンＮＭＲの測定結果から求めることができる。
【００４１】
「ビニル基」とは、ポリマー鎖上からぶら下がるビニル基のことを言う。共役ジエンとしてブタジエンを用いる場合には、例えば縮合ブタジエン単位のうちの約20〜80mol%が1,2-ビニル構造を有していることができ（その測定はプロトンNMR分析で行うことができる）、より好ましくは約30〜70mol%が1,2-ビニル構造を有することができる。
【００４２】
こうしたビニル含量は、加える分布剤（distribution  agent）の相対量によって有効に制御可能である。よく知られているように、分布剤は二種の目的を以って使用される。すなわち、まずモノアルケニルアレーンと共役ジエンの制御された分布を調製すること、さらには共役ジエンの微細構造を制御することである。分布剤とリチウムの好ましい比率については、この参照により本願に含まれる米国再特許27,145号に教示されている。
【００４３】
「可塑化油（plasticizer  oil）」または「可塑剤」とは、当該技術分野において材料の物性を変化させるために添加されることがある（油性）化合物を言い、例えば、パラフィン油、鉱物油、エステル油、炭化水素系合成潤滑油、ナフテン油、植物油、などが含まれうる。
【００４４】
本願明細書において「軟化点」とは、特に他に断わりがないかぎり、ASTM  E-28に基づく環球法で測定した軟化点を言う。
【００４５】
本願明細書において「含む」または「有する」（comprising、including、またはcontaining）とは、特に他に断わりがないかぎり、或る物または部品が、一つ以上の要素を包含する／持つことを指す。この語の概念は、内的付加も外的付加もいずれをも包摂するものである。
【００４６】
［ブロックコポリマー］
本願発明の一実施形態においては、接着剤組成物が含む構造式S-EB-Sまたは(S-EB)nXを有するブロックコポリマーは、そのポリ(スチレン)含量が13から21重量パーセント、好ましくは13から18重量パーセントであってもよい。ポリ(スチレン)含量が13重量パーセント未満であるとポリマーの凝集力が低下して糊残りの問題を生じてしまう。また21重量パーセントを超えた場合は接着剤組成物自体が硬くなり接着力が低下する問題が生じてしまう。なおここで構造式中における各Sは独立に主としてスチレンのポリマーブロックであり、EBは主としてブタジエンの水素化ポリマーブロックであり、nは2以上の整数であり、Xはカップリング剤の残基である。
【００４７】
上記ブロックコポリマーはまた、その末端ポリ(スチレン)ブロック含量が、13から21重量パーセントの範囲、好ましくは13から18重量パーセントであってもよい。この範囲から外れた場合には、上述したものと同様の問題が生じうる。
【００４８】
上記ブロックコポリマーの見掛け分子量は、ASTM  3536に基づいて測定したスチレン換算のピーク分子量として100,000g/mol以上、好ましくは110,000から300,000g/molの範囲、より好ましくは120,000から250,000g/molの範囲であってもよい。見掛け分子量が100,000g/mol未満であると、共押出し加工時の製膜性の悪化や、糊残り等の問題が生じる場合がある。
【００４９】
その末端ポリ(スチレン)ブロックの（見掛けの）分子量は、ASTM  3536に基づいて測定したスチレン換算のピーク分子量として5,000g/mol以上、好ましくは5,000〜12,000g/molの範囲、より好ましくは5,500〜10,500g/molの範囲であってもよい。この分子量が5,000g/mol未満であると、上述したものと同様の問題が生じうる。
【００５０】
上記ブロックコポリマーのEBブロックの水素化率は、80パーセント以上、好ましくは90パーセント以上、より好ましくは99パーセント以上であってもよい。水素化率が80パーセント未満である場合、熱安定性が悪化するため、ポリマー自体の劣化が生じてしまうという問題が発生する。
【００５１】
上記ブロックコポリマーの前駆体ポリ(ブタジエン)ブロック中のビニル含量は、60から85mol%の範囲、好ましくは70から85mol%の範囲、より好ましくは75から85mol%の範囲であってもよい。ビニル含量が60mol%未満の場合、タックと粘着強度のバランスが崩れるため、接着剤組成物の初期粘着強度が低下してしまうという問題が生じうる。ビニル含量が85mol%を超える場合、接着剤組成物の低温時の接着強度が低下しうる問題がある。
【００５２】
上記ブロックコポリマーのカップリング率は、95パーセント以上であるのが好ましい。
【００５３】
上記ブロックコポリマーの調製にあたっては、例えば国際公開WO03064527号やWO03064528号に記載の既知の方法を参照することができる。
【００５４】
上記ブロックコポリマーの調製にあたっては、Sブロックとして任意のビニル芳香族炭化水素を使用することができ、例えば、スチレン、o-メチルスチレン、p-メチルスチレン、p-tert-ブチルスチレン、2,4-ジメチルスチレン、α-メチルスチレン、ビニルナフタレン、ビニルトルエン、ビニルキシレン、およびこれらの混合物から選択されるビニル芳香族炭化水素を使用してよく、好ましくはスチレンを使用できる。
【００５５】
上記ブロックコポリマーの調製にあたっては、EBブロックとして実質的に純粋なモノマーまたは構造的に関連した共役ジエンを10重量パーセントまでの低い割合で含有するポリブタジエンモノマーを使用でき、好ましくは純粋なポリブタジエンを使用できる。
【００５６】
共役ジエン部分のビニル含有量を増加させる技法は周知であり、極性化合物、例えばエーテル、アミンおよび他のルイス塩基、より具体的にはグリコールのジアルキルエーテルからなる群から選択されるものの使用をしてもよい。好ましい改質剤は、上記または異なる末端アルコキシ基を含有し、エチレン基上にアルキル置換基を場合によって保持するエチレングリコールのジアルキルエーテル、例えば、モノグリム、ジグリム、ジエトキシエタン、1,2-ジエトキシプロパン、1-エトキシ-2,2-tert-ブトキシエタンから選択され、より好ましくは1,2-ジエトキシプロパンを用いることができる。利用する改質剤の量は、どの改質剤を利用するかに依存する。一般的には改質剤は、約50から約5000ppm程度の溶媒量で添加することができる。
【００５７】
本願発明の別の実施形態においては、ブロックコポリマーにおけるEBブロックが、異なるビニル含有量を持つ二種以上のセグメント（ブロック）からなるものであってもよい。そのようなポリブタジエンの二種以上のセグメントを完成させるには例えば、改質剤を添加せずにブタジエンの第一の投与量を加え、重合させて第一のセグメントを形成する。第一のセグメントの生成後、追加のブタジエンを十分な含量の改質剤と共に添加することによって、ビニル含有量がより高い第二のセグメントを調製することができる。
【００５８】
本願発明のなおも別の実施形態においては、ブロックコポリマーにおけるEBブロックが、その全体または一部を通じて傾斜した（tapered）ビニル含有量を持つものであってもよい。そのようなブロックの調製にあたっては、改質剤を徐々に添加することにより、ブロックの全体または一部を通してビニル含有量が徐々に増加するようにすることができる。例えば、ビニル含有量が、ビニル芳香族ブロックに隣接する第一の末端での15mol%未満から、ビニル芳香族ブロックから最も遠い第二の末端での25mol%を超えるビニル含有量へと徐々に変化するポリブタジエンのブロックを完成させるため、ブタジエンを反応容器に添加し、次いで使用する改質剤を制御された方法で徐々に添加することによって、徐々に変化するビニル含有量を得ることもできる。利用する改質剤の量は、どの改質剤を利用するかに依存する。一般的には改質剤は、約50から約5000ppm程度の溶媒量で添加することができる。
【００５９】
［極性粘着性樹脂化合物］
本願発明の一実施形態においては、接着剤組成物は、上述したブロックコポリマー100重量部に対し、極性粘着性樹脂化合物を1から20重量部、好ましくは1から15重量部、より好ましくは1から10重量部、さらに好ましくは1から5重量部含むことができる。極性粘着性樹脂化合物の量が20重量部を超える場合、接着力の経時亢進が大きくなり過ぎ、糊残りや表面汚染の問題を解決できなくなるおそれがありえる。極性粘着性樹脂化合物の量が1重量部未満、特には0.1重量部未満である場合は初期粘着強度が不足する問題が発生しうる。
【００６０】
上記極性粘着性樹脂化合物は、Hoyの定数を用いてSmall法により算出した溶解度パラメータ（以下、原則「SP値」と略記する）が、8.2以上9.2以下の範囲、好ましくは8.5以上9.1以下の範囲、より好ましくは8.8以上9.1以下の範囲であってもよい。SP値が8.2未満の場合には、接着剤組成物と被着体との接着強度が低下する問題が生じてしまう。SP値が9.2を超える場合には、極性粘着性樹脂化合物の上記ブロックコポリマーとの相溶性が低下してしまい、接着剤組成物における粘着性樹脂化合物の保持性が悪化したり、被着体への糊残り・表面汚染の問題が生じてしまう問題がある。
【００６１】
特定の理論に束縛されることを望むものではないが、極性粘着性樹脂化合物のSP値の所定の範囲と本願発明の実施形態の呈する顕著な表面汚染の抑止との関係は次のように考えることができる。接着剤組成物と塗料の化学的相互作用については、その接着剤組成物に含まれる極性粘着性樹脂化合物のSP値が8.2未満であると、極性粘着性樹脂化合物とブロックコポリマー（例えばSEBS）のEB相（SPは約7.8程度）との相溶性が強固になる。このため、極性粘着性樹脂化合物の塗膜層側への移行が抑制される一方、塗膜成分の接着剤組成物の層側への移行が支配的になり、塗膜層が薄くなる（痩せる）と考えられる。
【００６２】
逆に、極性粘着性樹脂化合物のSP値が9.2を超えるとすると、ブロックコポリマーとの相溶性が悪化することに加えて、塗膜成分（一般的にはアクリル／メラミン系またはポリエステル系であり、そのSP値は典型的には9.3〜10.7程度である）とのSP値の差が小さくなる。このため、極性粘着性樹脂化合物の塗膜層側への移行が支配的になり、塗膜層が厚くなる（太る）場合がある。この現象を能く理解するため、改めて図1A〜1Eも参照されたい。
【００６３】
極性粘着性樹脂化合物のSP値が8.2〜9.2の範囲であると、極性粘着性樹脂化合物側と塗膜層側の両側からの移行がバランスされるので、その結果として塗膜層が、薄くも厚くもならず、いわゆる表面汚染性抑制に対し優れた驚くべき特性を示すことになると考えられるのである。
【００６４】
上記極性粘着性樹脂化合物は、その環球法（ASTM  E-28）によって求められる軟化点が、110℃以上、好ましくは130℃以上であってよい。軟化点が110℃を下回ると、初期粘着強度が低下する問題が生じてしまいうる。
【００６５】
上記極性粘着性樹脂化合物は、環式化合物であってもよく、また芳香族部分を含んでいてもよく、テルペノイドまたはその誘導体であってもよい。
【００６６】
極性粘着性樹脂化合物としては例えば、テルペン樹脂、テルペンフェノール樹脂、テルペンフェノール樹脂水素化物、水素添加テルペン樹脂、芳香族変性テルペン樹脂、または脂環族化合物もしくは脂環族部分飽和炭化水素化合物が含まれてよいが、これらに限定はされない。本願発明の或る具体的な実施形態においては例えば、極性粘着性樹脂化合物として、これらに限定されるわけではないが、YSポリスターG150（テルペンフェノール樹脂、ヤスハラケミカル製）、YSポリスターS145（テルペンフェノール樹脂、ヤスハラケミカル製）、YSポリスターT160（テルペンフェノール樹脂、ヤスハラケミカル製）、YSレジンTO125（芳香族変性テルペン樹脂、ヤスハラケミカル製）、YSレジンPX1150N（テルペン樹脂、ヤスハラケミカル製）、YSポリスターTH130（テルペンフェノール樹脂、ヤスハラケミカル製）、アルコンM135（脂環族部分飽和炭化水素樹脂、荒川化学製）、アルコンP125（脂環族飽和炭化水素樹脂、荒川化学製）、REGALITE  R1125（脂環族飽和炭化水素樹脂、Eastman製）、といったものを使用することが可能であるが、これらに限定はされない。
【００６７】
粘着性樹脂化合物としては、そのほかにも当該技術分野において知られる他の粘着付与剤（例えば、ロジンエステル）を含めることも場合によっては可能である。しかし本願発明の実施形態への適用にあたっては、その物性や不純物の多寡には留意する必要があることは言うまでもない。
【００６８】
［接着剤組成物が含むことができる他の成分］
本願発明の一実施形態においては、接着剤組成物が、その効果を発揮できるかぎりにおいて、当該技術分野において接着剤組成物に使用されうる任意の成分を含むことができる。そうした成分としては例えば、当該技術分野において知られている抗酸化剤（モノフェノール系、ビスフェノール系、ポリフェノール系、硫黄系、リン系の化合物など；例えばイルガノックス1010（BASF製）、イルガフォス168（BASF製）など）、還元剤、脱酸素剤、光安定剤、制酸剤、pH安定剤、表面処理剤、熱安定剤、着色剤、充填剤（タルク、炭酸カルシウム、カーボンブラックなど）、界面活性剤、ゲル化剤、殺生物剤、UV吸収剤（サリチル酸、ベンゾフェノン、ベンゾトリアゾール、シアノアクリラート、ヒンダードアミンなど）、ダスティング剤（ポリエチレン等のポリオレフィン、シリカ、タルク、または炭酸カルシウム粉末など、例えばアキュミストB-18（Honewell製）など）、難燃剤、またはポリリン酸が含まれるが、これらに限定はされない。接着剤組成物は好ましくは、ブロックコポリマー100重量部に対して、抗酸化剤を5重量部まで、より好ましくは1重量部まで、さらに好ましくは0.5重量部までの範囲で含むことができる。
【００６９】
本願発明の一実施形態においては、接着剤組成物は、可塑化油を実質的に含まない。一般に可塑化油はその性質上、塗装面における汚れの原因となりやすいものであり、本願発明の目的においては接着剤組成物中に実質的に含まれないことが好ましい。しかしながら、この「実質的に含まない」とは、生産プラントや材料などに回避不能な程度に混入する程度の量までをも排除することまでは意味しないことに留意されたい。
【００７０】
上記接着剤組成物は例えば、ペレットの形態で製造することができる。ペレットの製造にあたっては例えば、次のような工程を経て行うことができる。所定のブロックコポリマーと極性粘着性樹脂化合物とをドライブレンドして、可塑化油を実質的に使用することなくドライブレンド物を得る工程：押出機中で前記ドライブレンド物を押出して、押出物を得る工程；水中ペレタイザーにより前記押出物をペレット化して、湿潤ペレットを得る工程；および前記湿潤ペレットを乾燥して、前記接着剤組成物を含むペレットを得る工程。
【００７１】
湿潤またはドライペレットは、総組成物の0.1から10重量パーセントの量のダスティング剤により処理することも可能である。また、水中ペレタイザーによる処理にあたり、好ましくは、ペレットの凝集を避けるためにペレタイザー水に消泡剤および界面活性剤を添加することもできる。
【００７２】
［保護フィルムの基層］
本願発明の一実施形態においては、上述した接着剤組成物を含んだ保護フィルムが提供される。そうした保護フィルムは、塗装面の上に配されるように構成されており、基層と、接着剤組成物を含んだ粘着層とを有することができる。基層は、粘着層を支持する役割を主に担う。
【００７３】
上記保護フィルムの基層としては、当該技術分野において使用可能と考えられているものであれば任意の材料を使用することができる。基層としては例えば、ポリオレフィン樹脂（例えばポリエチレン、低密度ポリエチレン、中密度ポリエチレン、高密度ポリエチレン、ポリプロピレン、ポリエチレンテレフタラートなど）や、エチレン-α-オレフィンコポリマー、エチレン-酢酸ビニルコポリマー、エチレン-メチルメタクリラートコポリマー、エチレン-n-ブチルアクリラートコポリマー、ポリアミド、ポリアセタール、ポリウレタン、ポリ塩化ビニル、ポリスチレン、ポリカーボネート、またはその混合物などを使用することができるが、これらに限定はされない。
【００７４】
上記基層の厚さについては特に制限は無いが、例えば、1mm以下、100μm以下、10μm以下、または1μm以下の厚さとすることができる。保護フィルムが接着される塗装面の形状に応じて、適切な厚さを選択することが可能である。
【００７５】
上記基層は透明または半透明なものであってもよく、あるいは必要に応じて任意の着色剤を用いることにより着色をすることも可能である。保護フィルムの用途に応じて、基層は、透湿性、半透湿性、または非透湿性であってもよく、あるいは多孔質また非孔質であってもよい。当該技術分野において知られた手法により、基層が吸収する光波長帯の選択をすることが可能である。
【００７６】
［保護フィルムの粘着層］
或る実施形態においては、上記保護フィルムの粘着層（接着層）は、上記接着剤組成物のみから構成するものであってもよいし、接着剤組成物を他の好適な成分と組み合わせるようにしてもよい。他の好適な成分としては例えば、他のブロックコポリマーを含めることができる。
【００７７】
上述した目的を達成するための別の手法として例えば、接着剤組成物が、第一のブロックコポリマーおよび第二のブロックコポリマーをその総量が100重量部となるように含み、かつ上記極性粘着性樹脂化合物を例えば1〜20重量部含むことができる。例えばこうした第二のブロックコポリマーは、成型加工性や諸物性に幅を持たせるために添加できるものである。
【００７８】
その第一のブロックコポリマーとしては例えば、上述した構造式S-EB-Sまたは(S-EB)nXを有するブロックコポリマーを含めることができる。
【００７９】
また第二のブロックコポリマーとしては例えば、式A-B-A、(A-B)n、(A-B-A)nX、または(A-B)nXのいずれかひとつ以上の構造式を有する水添ブロックコポリマーであって、構造式中の各Aは数平均分子量がASTM  3536に基づいて測定したスチレン換算のピーク分子量として3,000から60,000の範囲である一種以上のモノアルケニルアレーンのポリマーブロックであり、Bは、一種以上の共役ジエンと一種以上のモノアルケニルアレーンとの制御分散されたコポリマーブロックであり、nは2から30の範囲の整数であり、Xはカップリング剤の残基であり、前記ブロックコポリマー中のモノアルケニルアレーンの総量が、15〜50重量パーセントの範囲であり、各Bブロック中のモノアルケニルアレーンの量が、10〜45重量パーセントの範囲であるようなものを含めることができるが、これに限定はされない。
【００８０】
第一のブロックコポリマーと第二のブロックコポリマーの重量比は例えば、1:99から99:1の範囲、10:90から90:10の範囲、20:80から80:20の範囲、30:70から70:30の範囲、40:60から60:40の範囲、または50:50とすることができるが、これらに限定はされない。
【００８１】
また他の実施形態においては、接着剤組成物には、ブロックコポリマーとして二種よりも多い種類を含めることも可能である。
【００８２】
粘着層は、保護フィルムの用途に応じて、透明、半透明、または不透明であってよく、また任意の着色剤の添加により着色されたものであってもよい。当該技術分野において知られた手法により、粘着層が吸収する光波長帯の選択をすることが可能である。
【００８３】
粘着層の厚さは特に限定されないが、例えば1μm程度から100μm程度の範囲とすることができる。
【００８４】
上記保護フィルムは、例えば共押出し法または溶剤塗工法によって作成することができる。
【００８５】
溶剤塗工法としては例えば、上述したような手法により作成した接着剤組成物のペレットを、当該技術分野において知られる適切な溶媒（例えば、トルエン）に溶かし、基層に塗り固化させることで粘着層を形成する方法が含まれる。
【００８６】
共押出し法としては例えば、第一の押出機に粘着層を形成するための接着剤組成物を供給し、および第二の押出機に基層を形成するための基層材料を供給し、第一の押出機および第二の押出機によりそれぞれ実質的に接着剤組成物および基層材料を溶融して、第一の押出機および第二の押出機と液圧連通しているダイへと同時に送って、粘着層および基層を含んだフィルムを共押出し的に作成する方法が含まれるが、これに限定はされない。こうしたダイとしては例えば、マルチマニホールドダイを使用できる。第一の押出機および第二の押出機による押出工程の下流においては、一般的にはフィルムの流延工程またはインフレーション工程を適用することができる。こうした工程について詳しくは例えば、Encyclopaedia  of  Chemical  Technology  (Kirk-Othmer),  Vol.19,  1996,  pp.290-316（この参照により本願に含まれる）といった当該技術分野における文献を参照されたい。
【実施例】
【００８７】
さらに本願発明の実施形態について、以下の実施例、参考例、および比較例を介して例示してゆくが、これらに限定されるものではないことに留意されたい。
【００８８】
［実施例1］
ブロックコポリマーAとして、S-EB-S型構造のスチレン系ブロックコポリマーであり、ポリスチレン含量が21重量%、EBブロックの水素化率が99%以上、ビニル含量が70mol%、分子量が138kg/mol、末端ポリ(スチレン)ブロックの分子量が10kg/molであるものを調製した。分子量のGPC測定は、ゲルパーミエーションクロマトグラフィー装置（HLC-8220、東ソー社製）、Waters社製カラム、溶媒としてのテトラヒドロフランを用いて、測定条件として温度45℃、流速1.0ml/min.、試料濃度0.1%、注入量20μlで測定した。分子量の算出は分子量既知の標準ポリスチレンを用いて検量線を作成した上で、クロマトグラムからピーク分子量値を求めることによって行った。極性粘着性樹脂Fとして、YSレジンPX1150N（テルペン樹脂、ヤスハラケミカル製、SP値:8.26、軟化点:115℃）を用意した。このブロックコポリマーAを100重量部と、極性粘着性樹脂Fを20重量部と、公知の抗酸化剤aを0.2重量部とを、トルエン溶液に固形分濃度20%となるように溶解した。
【００８９】
基層として、厚み50μmのポリエチレンテレフタラート（PET）フィルムを用意した。上記トルエン溶液を基層上に、フィルムコーター（PI-1210、テスター産業社製）を用いて塗布し、その後60℃で12時間乾燥させ、粘着層を有する保護フィルム例1を得た。乾燥後の粘着層の厚みは10μm程度であった。
【００９０】
［実施例2］
ブロックコポリマーCとして、(S-EB)nX型構造のスチレン系ブロックコポリマーであり、ポリスチレン含量が13重量%、EBブロックの水素化率が99%以上、ビニル含量が79mol%、分子量が201kg/mol、末端ポリ(スチレン)ブロックの分子量が6kg/mol、カップリング率が95%であるものを調製した。極性粘着性樹脂Aとして、YSポリスターG150（テルペンフェノール樹脂、ヤスハラケミカル製、SP値:9.07、軟化点:150℃）を用意した。このブロックコポリマーCを100重量部と、極性粘着性樹脂Aを5重量部と、公知の抗酸化剤aを0.2重量部とを用い、そのほかは実施例1に準じて、保護フィルム例2を得た。
【００９１】
［実施例3］
ブロックコポリマーBとして、(S-EB)nX型構造のスチレン系ブロックコポリマーであり、ポリスチレン含量が18重量%、EBブロックの水素化率が99%以上、ビニル含量が78mol%、分子量が123kg/mol、末端ポリ(スチレン)ブロックの分子量が6kg/mol、カップリング率が95%であるものを調製した。極性粘着性樹脂Bとして、YSポリスターS145（テルペンフェノール樹脂、ヤスハラケミカル製、SP値:8.98、軟化点:145℃）を用意した。このブロックコポリマーBを100重量部と、極性粘着性樹脂Bを1重量部と、公知の抗酸化剤aを0.2重量部とを用い、そのほかは実施例1に準じて、保護フィルム例3を得た。
【００９２】
［実施例4］
極性粘着性樹脂Dとして、YSレジンTO125（芳香族変性テルペン樹脂、ヤスハラケミカル製、SP値:8.73、軟化点:125℃）を用意した。ブロックコポリマーBを50重量部と、ブロックコポリマーCを50重量部と、極性粘着性樹脂Dを10重量部と、公知の抗酸化剤aを0.2重量部とを用い、そのほかは実施例1に準じて、保護フィルム例4を得た。
【００９３】
［実施例5］
極性粘着性樹脂Eとして、アルコンM135（脂環族部分飽和炭化水素樹脂、荒川化学製、SP値:8.5、軟化点:135℃）を用意した。ブロックコポリマーAを70重量部と、ブロックコポリマーBを30重量部と、極性粘着性樹脂Eを15重量部と、公知の抗酸化剤aを0.2重量部とを用い、そのほかは実施例1に準じて、保護フィルム例5を得た。
【００９４】
［実施例6］
参考的なブロックコポリマーFとして、(S-(S/EB))nX型SEBSコポリマーであり、ポリスチレン含量が35重量%、EBブロックの水素化率が99%以上、ビニル含量が69mol%、分子量が138kg/mol、末端ポリ(スチレン)ブロックの分子量が7kg/mol、カップリング率が95%であるものを調製した。極性粘着性樹脂Cとして、YSポリスターT160（テルペンフェノール樹脂、ヤスハラケミカル製、SP値:8.81、軟化点:160℃）を用意した。このブロックコポリマーFを50重量部と、ブロックコポリマーCを50重量部と、極性粘着性樹脂Cを10重量部と、公知の抗酸化剤aを0.2重量部とを用い、そのほかは実施例1に準じて、保護フィルム例6を得た。
【００９５】
［比較例7］
参考的な極性粘着性樹脂Hとして、YSポリスターK140（テルペンフェノール樹脂、ヤスハラケミカル製、SP値:9.32、軟化点:140℃）を用意した。ブロックコポリマーCを100重量部と、極性粘着性樹脂Hを5重量部と、公知の抗酸化剤aを0.2重量部とを用い、そのほかは実施例1に準じて、保護フィルム例7を得た。
【００９６】
［比較例8］
参考的な極性粘着性樹脂Iとして、ネオトール125P（フェノール変性ロジン樹脂、ハリマ化成製、SP値:7.76、軟化点:125℃）を用意した。ブロックコポリマーBを100重量部と、極性粘着性樹脂Iを10重量部と、公知の抗酸化剤aを0.2重量部とを用い、そのほかは実施例1に準じて、保護フィルム例8を得た。
【００９７】
［比較例9］
参考的な極性粘着性樹脂Gとして、クリアロンP105（水添テルペン樹脂、ヤスハラケミカル製、SP値:8.36、軟化点:105℃）を用意した。ブロックコポリマーBを50重量部と、ブロックコポリマーCを50重量部と、極性粘着性樹脂Gを10重量部と、公知の抗酸化剤aを0.2重量部とを用い、そのほかは実施例1に準じて、保護フィルム例9を得た。
【００９８】
［比較例10］
ブロックコポリマーAを100重量部と、公知の抗酸化剤aを0.2重量部とを用い、そのほかは実施例1に準じて、保護フィルム例10を得た。極性粘着性樹脂化合物は含めなかった。
【００９９】
［比較例11］
ブロックコポリマーAを100重量部と、極性粘着性樹脂Cを0.1重量部と、公知の抗酸化剤aを0.2重量部とを用い、そのほかは実施例1に準じて、保護フィルム例11を得た。
【０１００】
［比較例12］
ブロックコポリマーBを20重量部と、ブロックコポリマーCを80重量部と、極性粘着性樹脂Cを40重量部と、公知の抗酸化剤aを0.2重量部とを用い、そのほかは実施例1に準じて、保護フィルム例12を得た。
【０１０１】
［比較例13］
ブロックコポリマーBを100重量部と、極性粘着性樹脂Dを15重量部と、可塑化油としてダイアナプロセスオイルPW-90（パラフィン系オイル、出光興産製）を10重量部と、公知の抗酸化剤aを0.2重量部とを用い、そのほかは実施例1に準じて、保護フィルム例13を得た。
【０１０２】
［比較例14］
参考的なブロックコポリマーDとして、S-EB-S型構造のスチレン系ブロックコポリマーであり、ポリスチレン含量が30重量%、EBブロックの水素化率が99%以上、ビニル含量が40mol%、分子量が107kg/mol、末端ポリ(スチレン)ブロックの分子量が10kg/molであるものを調製した。このブロックコポリマーDを100重量部と、極性粘着性樹脂Aを15重量部と、公知の抗酸化剤aを0.2重量部とを用い、そのほかは実施例1に準じて、保護フィルム例14を得た。
【０１０３】
［比較例15］
参考的なブロックコポリマーEとして、(S-EB)nX型構造のスチレン系ブロックコポリマーであり、ポリスチレン含量が13重量%、EBブロックの水素化率が99%以上、ビニル含量が44mol%、分子量が145kg/mol、末端ポリ(スチレン)ブロックの分子量が5kg/mol、カップリング率が66%であるものを調製した。このブロックコポリマーEを100重量部と、極性粘着性樹脂Fを15重量部と、公知の抗酸化剤aを0.2重量部とを用い、そのほかは実施例1に準じて、保護フィルム例15を得た。
【０１０４】
上記例で使用したブロックコポリマーについて以下にまとめた。
【０１０５】
【表１】
2014114343.tif 000002
【０１０６】
上記例および下記例で使用した極性粘着性樹脂について以下にまとめた。
【０１０７】
【表２】
2014114343.tif 000003
【０１０８】
［第一の評価試験プロトコル］
得られた保護フィルムを、25mm幅の短冊状に切断して、アルキドメラミン系塗料で塗装した板に、圧着ゴムロール（東洋精機社製、速度50mm/sec、反復2回、ローラー加重2kg）を用いて圧着した。その後23℃、湿度50%の条件下で30分放置した。
【０１０９】
初期粘着強度を、180度剥離強度として、オートグラフ（AGS-J、島津製作所社製）を用い、200mm/分の速度を以って測定した。
【０１１０】
粘着強度の経時変化を測定するため、上記圧着したフィルムをさらにギヤオーブンを用いて70℃の環境下で一週間放置した後に取り出し、23℃、湿度50%の環境下で12時間放置した。その後に、初期粘着強度と同様の条件で測定した。
【０１１１】
表面汚染性の評価をするため、塗膜板に保護フィルムを、意図的に気泡を入れるように皺を入れながら貼り付けた。その後ギヤオーブンを用いて70℃の環境下で一週間放置した後に取り出し、23℃、湿度50%の環境下で12時間放置した。保護フィルムを引きはがした後、表面状態を目視で判定した。評価基準として、可視光を当てながら塗膜板の角度を変えたときに、気泡の端部の筋がまったく認識できない場合には「○」、一定の角度からのみ認識できた場合は「△」、どの角度からも認識できた場合は「×」とした。また、糊残りの有無を目視で判断し、糊残りがなかったものを「○」、あったものを「×」とした。さらに、ジッピング（zipping）の有無を目視で判断し、ジッピングがなかったものを「○」、あったものを「×」とした。
【０１１２】
例1〜15の組成と評価結果をまとめたものを以下に示す。実施例1〜6はいずれも驚くべきことに、初期粘着強度が十分であり、粘着強度が苛酷環境下での経時変化によっても亢進しすぎることがなく糊残りを抑止した。また実施例はいずれも優れて表面汚染を抑制した。こうした優れた特性の組み合わせは予期せざるものであった。
【０１１３】
対照的に、比較例はいずれかの特性に欠陥が見られた。例えば具体的には、比較例8〜11および13〜15では初期粘着強度が不足しており、また比較例12では粘着強度が亢進し過ぎる問題が見られた。また比較例12および13では表面汚染の問題が重大であった。また、比較例12に糊残りとジッピングが見られたのは、処理後の粘着強度の問題によると考えられる。比較例13に糊残りが見られたのは凝集力低下によるものと考えられる。
【０１１４】
【表３】
2014114343.tif 000004
【０１１５】
添加物などの条件を若干変えて、さらに以下の実施例、参考例、および比較例を試験した。
【０１１６】
［実施例16］
極性粘着性樹脂Jとして、YSポリスターTH130（テルペンフェノール樹脂、ヤスハラケミカル製、SP値:8.81、軟化点:130℃）を用意した。ブロックコポリマーBを50重量部と、ブロックコポリマーCを50重量部と、極性粘着性樹脂Jを10重量部と、抗酸化剤aを0.2重量部とを、材料温度が180℃となるようにして、二軸押出機（回転数:240rpm、スクリュー温度:C1=140℃,C2=160℃,C3=180℃,C4=210℃,C5=220℃,C6=190℃,C7=150℃,ダイ=140℃）で混練した。混練後、混合物に公知のダスティング剤cを0.2重量部添加した。混合物をトルエン溶液に固形分濃度20%となるように溶解した。基層として、厚み50μmのポリエチレンテレフタラート（PET）フィルムを用意した。上記トルエン溶液を基層上に、フィルムコーター（PI-1210、テスター産業社製）を用いて塗布し、その後60℃で12時間乾燥させ、粘着層を有する保護フィルム例16を得た。乾燥後の粘着層の厚みは10μm程度であった。
【０１１７】
［実施例17］
ブロックコポリマーBを40重量部と、ブロックコポリマーCを60重量部と、極性粘着性樹脂Jを5重量部と、公知の抗酸化剤aを0.5重量部および公知の抗酸化剤bを0.5重量部と、公知のダスティング剤cを0.2重量部とを用い、そのほかは実施例16に準じて、保護フィルム例17を得た。
【０１１８】
［参考例18］
ブロックコポリマーAを30重量部と、ブロックコポリマーFを70重量部と、極性粘着性樹脂Jを10重量部と、抗酸化剤aを0.5重量部および抗酸化剤bを1.0重量部と、ダスティング剤cを0.2重量部とを用い、そのほかは実施例16に準じて、保護フィルム例18を得た。
【０１１９】
［実施例19］
ブロックコポリマーCを80重量部と、ブロックコポリマーFを20重量部と、極性粘着性樹脂Jを10重量部と、抗酸化剤aを0.2重量部と、ダスティング剤cを0.2重量部とを用い、そのほかは実施例16に準じて、保護フィルム例19を得た。
【０１２０】
［比較例20］
ブロックコポリマーAを70重量部と、ブロックコポリマーBを30重量部と、極性粘着性樹脂Jを50重量部と、抗酸化剤aを0.5重量部および抗酸化剤bを1.0重量部と、ダスティング剤cを0.6重量部とを用い、そのほかは実施例16に準じて、保護フィルム例20を得た。
【０１２１】
［比較例21］
ブロックコポリマーEを100重量部と、極性粘着性樹脂Jを10重量部と、抗酸化剤aを0.5重量部および抗酸化剤bを1.0重量部と、ダスティング剤cを0.2重量部とを用い、そのほかは実施例16に準じて、保護フィルム例21を得た。
【０１２２】
［第二の評価試験プロトコル］
得られた保護フィルムを、25mm幅の短冊状に切断して、アルキドメラミン系塗料で塗装した板に、圧着ゴムロール（東洋精機社製、速度50mm/sec、反復2回、ローラー加重2kg）を用いて圧着した。その後23℃、湿度50%の条件下で24時間放置した。
【０１２３】
初期粘着強度を、180度剥離強度として、オートグラフ（AGS-J、島津製作所社製）を用い、200mm/分の速度を以って測定した。
【０１２４】
粘着強度の経時変化を測定するため、上記圧着したフィルムをさらにギヤオーブンを用いて70℃の環境下で一週間放置した後に取り出し、23℃、湿度50%の環境下で24時間放置した。その後に、初期粘着強度と同様の条件で測定した。
【０１２５】
表面汚染性の評価をするため、塗膜板に保護フィルムを、意図的に気泡を入れるように皺を入れながら貼り付けた。その後ギヤオーブンを用いて70℃の環境下で一週間放置した後に取り出し、23℃、湿度50%の環境下で12時間放置した。保護フィルムを引きはがした後、表面状態を目視で判定した。評価基準として、可視光を当てながら塗膜板の角度を変えたときに、気泡の端部の筋がまったく認識できない場合には「○」、一定の角度からのみ認識できた場合は「△」、どの角度からも認識できた場合は「×」とした。
【０１２６】
さらに、引きはがしの際のフィルムの糊残りとジッピング（zipping）の有無を目視で観察した。糊残りとジッピングが無ければ「○」、存在したときは「×」として評価した。なおジッピングとは、シール部位によって剥離強度差が大きく、剥離強度のバラツキが存在するという現象であり、これによっても表面汚染が起こると考えられる。
【０１２７】
例16〜21の組成と評価結果をまとめたものを以下に示す。実施例16〜17はいずれも、初期粘着強度が十分であり、粘着強度が苛酷環境下での経時変化によっても亢進しすぎることがなく糊残りを抑止し、かついずれも優れて表面汚染を抑制し、ジッピングも見られなかったという予期せざる優れた効果を呈した。
【０１２８】
比較例はいずれかの特性に欠陥が見られた。端的には、比較例21には全般に粘着強度が不足していた。比較例20は表面汚染とジッピングに関して劣悪であった。
【０１２９】
【表４】
2014114343.tif 000005
【０１３０】
共押出しによる製法に関し、さらに以下の実施例を試験した。
【０１３１】
［実施例22］
ブロックコポリマーBを50重量部と、ブロックコポリマーCを50重量部と、極性粘着性樹脂Jを10重量部と、公知の抗酸化剤aを0.2重量部とを、材料温度が180℃となるようにして、二軸押出機（回転数:240rpm、スクリュー温度:C1=140℃,C2=160℃,C3=180℃,C4=210℃,C5=220℃,C6=190℃,C7=150℃,ダイ=140℃）で混練した。混練後、混合物に公知のダスティング剤cを0.2重量部添加して、粘着コンパウンドを得た。
【０１３２】
上記粘着コンパウンドを粘着層と、低密度ポリエチレン（ExxonMobil社製のLD105、MFR=2）を基層としてそれぞれ用いて、共押出機（Killion社製、マルチマニホールドダイ使用）で、ダイ温度を232℃として、粘着層／基材層の厚みが、25μm／51μmとなるように製膜して、保護フィルム例22を得た。
【０１３３】
［実施例23］
ブロックコポリマーCを50重量部と、ブロックコポリマーFを50重量部と、極性粘着性樹脂Jを10重量部と、抗酸化剤aを0.2重量部と、ダスティング剤cを0.2重量部とを用い、そのほかは実施例22に準じて、保護フィルム例23を得た。
【０１３４】
［第三の評価試験プロトコル］
得られた保護フィルムを、25mm幅の短冊状に切断して、アルキドメラミン系塗料で塗装した板に、圧着ゴムロール（東洋精機社製、速度50mm/sec、反復2回、ローラー加重2kg）を用いて圧着した。その後23℃、湿度50%の条件下で24時間放置した。
【０１３５】
初期粘着強度を、180度剥離強度として、オートグラフ（AGS-J、島津製作所社製）を用い、200mm/分の速度を以って測定した。
【０１３６】
粘着強度の経時変化を測定するため、上記圧着したフィルムをさらにギヤオーブンを用いて70℃の環境下で一週間放置した後に取り出し、23℃、湿度50%の環境下で24時間放置した。その後に、初期粘着強度と同様の条件で測定した。
【０１３７】
表面汚染性の評価をするため、塗膜板に保護フィルムを、意図的に気泡を入れるように皺を入れながら貼り付けた。その後ギヤオーブンを用いて70℃の環境下で一週間放置した後に取り出し、23℃、湿度50%の環境下で12時間放置した。保護フィルムを引きはがした後、表面状態を目視で判定した。評価基準として、可視光を当てながら塗膜板の角度を変えたときに、気泡の端部の筋がまったく認識できない場合には「○」、一定の角度からのみ認識できた場合は「△」、どの角度からも認識できた場合は「×」とした。
【０１３８】
さらに、引きはがしの際のフィルムの糊残りとジッピングの有無を目視で観察し、無ければ「○」、有った場合は「×」としてそれぞれ評価した。
【０１３９】
実施例22および23の組成と評価結果をまとめたものを以下に示す。実施例22および23は評価したすべての特性について優れた結果を示した。
【０１４０】
【表５】
2014114343.tif 000006
【０１４１】
本願発明の実施形態にかかる接着剤組成物を使用することにより、過度の生産コストを要することなく、塗装面の保護に関してきわめて有用な結果を得ることができる。
【０１４２】
［付記］
［付記１］
塗装面の保護フィルム用接着剤組成物であって、
100重量部の構造式S-EB-Sまたは(S-EB)nXを有するブロックコポリマーと、
1から20重量部の極性粘着性樹脂化合物と
を含み、かつ可塑化油を実質的に含まず、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%
の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である
ことを特徴とする、接着剤組成物。
【０１４３】
［付記２］
前記極性粘着性樹脂化合物が、1から10重量部含まれる、付記1に記載の接着剤組成物。
【０１４４】
［付記３］
前記極性粘着性樹脂化合物の溶解度パラメータが、8.5以上9.1以下である、付記1または2に記載の接着剤組成物。
【０１４５】
［付記４］
前記極性粘着性樹脂化合物がテルペノイドまたはその誘導体である、付記1から3のいずれか一項に記載の接着剤組成物。
【０１４６】
［付記５］
前記極性粘着性樹脂化合物が脂環族化合物である、付記1から3のいずれか一項に記載の接着剤組成物。
【０１４７】
［付記６］
塗装面の上に配するために構成された保護フィルムであって、
基材と、
付記1から5のいずれか一項に記載の接着剤組成物と
を含む、保護フィルム。
【０１４８】
［付記７］
塗装面の保護フィルム用接着剤組成物を、ペレットの形態で製造するための方法であって、
100重量部の構造式S-EB-Sまたは(S-EB)nXを有するブロックコポリマーと1から20重量部の極性粘着性樹脂化合物とをドライブレンドして、可塑化油を実質的に使用することなくドライブレンド物を得るステップと、
押出機中で前記ドライブレンド物を押出して、押出物を得るステップと、
水中ペレタイザーにより前記押出物をペレット化して、湿潤ペレットを得るステップと、
前記湿潤ペレットを乾燥して、前記接着剤組成物を含むペレットを得るステップと
を含み、
構造式中における各Sは独立に主としてスチレンのポリマーブロックであり、EBは主としてブタジエンの水素化ポリマーブロックであり、nは2以上の整数であり、Xはカップリング剤の残基であり、
前記ブロックコポリマーのポリ(スチレン)含量が13から21重量パーセントであり、
前記ブロックコポリマーのEBブロックが、80パーセント以上の水素化率を有し、
前記ブロックコポリマーの前駆体ポリ(ブタジエン)ブロック中のビニル含量が、60から85mol%の範囲であり、
前記極性粘着性樹脂化合物の、Hoyの定数を用いてSmall法により算出した溶解度パラメータが、8.2以上9.2以下であり、
前記極性粘着性樹脂化合物の、環球法（ASTM  E-28）によって求められる軟化点が110℃以上である
ことを特徴とする、方法。
【０１４９】
［付記８］
塗装面の表面汚染を防止するための、付記1から5のいずれか一項に記載の接着剤組成物の使用であって、
塗装面を有する製品を用意するステップと、
基層を有するシートを用意するステップと、
付記1から5のいずれか一項に記載の接着剤組成物を、前記基層に適用することで、前記基層上に接着層を形成するステップと、
前記シートを前記塗装面に貼付するステップと
を含む、使用。
【符号の説明】
【０１５０】
100  …  下地板
102  …  塗装面
110  …  保護フィルムの基層
112  …  保護フィルムの粘着層
120  …  熱膨張
122  …  保護フィルムの撚れ部
124  …  保護フィルムの変形点
130  …  物理的変形による凸部
132  …  物理的変形による凹部
140  …  化学的相互作用による分子移動
150  …  化学的変形による陥没部
152  …  粘着層が接着していた範囲を示す補助線
154  …  化学的変形による隆起部
【図１Ａ】
2014114343.tif 000007
【図１Ｂ】
2014114343.tif 000008
【図１Ｃ】
2014114343.tif 000009
【図１Ｄ】
2014114343.tif 000010
【図１Ｅ】
2014114343.tif 000011